(57)【特許請求の範囲】
【請求項１】
銅線やプラスチック類が混入した鉄スクラップを破砕機によって破砕・分離し、その破砕混合物を揺動反発式選別機によって重量物と軽量物と小径物とに選別・回収し、重量物として選別・回収された破砕物を製鉄原料として利用することを特徴とする低品位鉄スクラップの原料化方法。
【請求項２】
重量物として選別・回収された破砕物を磁力選別機によって磁性物と非磁性物に選別し、磁性物として回収された破砕物を製鉄原料として利用することを特徴とする請求項１に記載の低品位鉄スクラップの原料化方法。
【請求項３】
前記破砕混合物から風力選別機によって軽量プラスチックを除去した後、揺動反発式選別機によって重量物と軽量物と小径物とに選別・回収することを特徴とする請求項１または２に記載の低品位鉄スクラップの原料化方法。
【発明の詳細な説明】
【技術分野】
【０００１】
本発明は、銅線などの非鉄分が混入した低品位の鉄スクラップ（低品位鉄スクラップ）から、銅線などの非鉄分を除去して、高級鋼材用の製鉄原料として再利用可能な高純度の鉄スクラップ（高純度鉄スクラップ）を得る方法に関するものである。
【背景技術】
【０００２】
従来から、廃自動車や建築廃材に由来する鉄スクラップは、電炉製鉄法において、電炉での製鉄原料（鉄源）として利用されている。その際は、スクラップ工場で、廃自動車などを破砕し、磁力選別機で鉄主体のスクラップ（鉄スクラップ）を選別回収した後、貯蔵や搬送に都合のよいように、所定の形状にプレス成形されたり、裁断して結束されたりして、出荷されている。電炉工場では、入荷した鉄スクラップを解して、電炉に投入し、鉄源として利用している（例えば、特許文献１参照）。
【０００３】
なお、後述する［発明を実施するための最良の形態］において、下記の特許文献２を引用するので、ここに併せて記載しておく。
【特許文献１】特開平１０−１９５５１６号公報
【特許文献２】特開平１０−２２５９３０号公報
【発明の開示】
【発明が解決しようとする課題】
【０００４】
近年、鉄スクラップの利用拡大の観点から、高炉製鉄法においても、高炉溶銑に鉄スクラップを混合し、転炉やトピートなどの精錬設備に投入して、製鉄原料（鉄源）として活用するようになってきた。
【０００５】
しかし、その際に、高級鋼材用の製鉄原料とするためには、従来は問題とならなかった鉄スクラップ中の銅線やプラスチック類などの非鉄混入物を十分に分離・除去して、高純度の鉄スクラップとする必要がでてきた。
【０００６】
本発明は、上記のような事情に鑑みてなされたものであり、銅線やプラスチック類などの非鉄分が混入した低品位鉄スクラップから、銅線などの非鉄分を除去して、高級鋼材用の製鉄原料として再利用可能な高純度鉄スクラップを的確に得ることができる低品位鉄スクラップの原料化方法を提供することを目的とするものである。
【課題を解決するための手段】
【０００７】
上記課題を解決するために、本発明は以下の特徴を有する。
【０００８】
［１］銅線やプラスチック類が混入した鉄スクラップを破砕機によって破砕・分離し、その破砕混合物を揺動反発式選別機によって重量物と軽量物と小径物とに選別・回収し、重量物として選別・回収された破砕物を製鉄原料として利用することを特徴とする低品位鉄スクラップの原料化方法。
【０００９】
［２］重量物として選別・回収された破砕物を磁力選別機によって磁性物と非磁性物に選別し、磁性物として回収された破砕物を製鉄原料として利用することを特徴とする前記［１］に記載の低品位鉄スクラップの原料化方法。
【００１０】
［３］前記破砕混合物から風力選別機によって軽量プラスチックを除去した後、揺動反発式選別機によって重量物と軽量物と小径物とに選別・回収することを特徴とする前記［１］または［２］に記載の低品位鉄スクラップの原料化方法。
【発明の効果】
【００１１】
本発明においては、低品位鉄スクラップから、銅線などの非鉄分を除去して、高級鋼材用の製鉄原料として再利用可能な高純度鉄スクラップを的確に得ることができる。
【発明を実施するための最良の形態】
【００１２】
本発明の実施形態を図面に基づいて説明する。
【００１３】
（第１の実施形態）
図１は、本発明の第１の実施形態を示す処理フロー図である。
【００１４】
図１に示すように、廃自動車や建築廃材に由来し、銅線やプラスチック類等の非鉄分が混入した低品位鉄スクラッップを、ハンマ型破砕機１１によって、１００〜１５０ｍｍ程度の大きさの塊（中塊）に破砕する。その際に、ハンマ型破砕機１１では、複数のハンマが回転することにより、投入された低品位鉄スクラッップが破砕されるとともに、破砕物同士が摩滅して、鉄部分にハンダ付け接合していた銅線が外れる。これによって、鉄分と銅線とプラスチック類とが一体化していた鉄スクラップが、鉄分と銅線とプラスチック類とに破砕・分離される。
【００１５】
この後、この破砕混合物（鉄分と銅線とプラスチック類とが混合）から鉄分を磁力選別することで、高純度スクラップ鉄を得ることができればよいが、破砕混合物では銅線が鉄分やプラスチック類に絡み付いており、そのままの状態では適切に磁力選別を行うことが難しい。
【００１６】
そこで、この実施形態においては、破砕混合物を揺動反発式選別機（揺動回転式選別機）１３によって、重量物と軽量物と小径物とに選別・回収することで、鉄分やプラスチック類への銅線の絡み付きを無くしてから、磁力選別を行うようにしている。
【００１７】
ここで、揺動反発式選別機１３は、前記特許文献２にも記載されているように、クランク軸の回転により搭載物を傾斜上方に送るような揺動運動（振幅は３０ｍｍ以上）をする傾斜スクリーン上に被選別物を投入し、被選別物を構成する物体の重量、形状および硬度の差により傾斜スクリーン上で反発する弾道が異なることを利用して、被選別混合物を選別する形態選別装置であり、傾斜スクリーン上での跳ね返りが大きい重量物は傾斜スクリーンの傾斜下方に回収され、傾斜スクリーン上での跳ね返りが小さい軽量物は傾斜スクリーンの傾斜上方に回収され、傾斜スクリーンの篩目より小さい小径物は傾斜スクリーンの篩下に回収されるような構造になっている。
【００１８】
したがって、このような揺動反発式選別機１３に、鉄分と銅線とプラスチック類とが混合した破砕混合物を投入すると、傾斜スクリーンの傾斜上方の軽量物側に、軽量プラスチックと銅線が回収され、傾斜スクリーンの篩下に、脆性プラスチック等の小径物が回収され、傾斜スクリーンの傾斜下方の重量物側に、鉄分と一部の非鉄混入物が回収される。
【００１９】
そして、揺動反発式選別機１３で重量物側に回収された破砕物（鉄分と一部の非鉄混入物）を、磁力選別機１４によって、磁性物（鉄分）と非磁性物（非鉄混入物）に選別する。
【００２０】
これにより、磁力選別機１４で磁性物として選別された破砕物は、高純度な鉄スクラップとなっており、高級鋼材用の製鉄原料として再利用することができる。
【００２１】
なお、上記においては、ハンマ型破砕機１１によって低品位鉄スクラッップを鉄分と銅線とプラスチック類とに破砕・分離しているが、低品位鉄スクラッップを鉄分と銅線とプラスチック類とに破砕・分離できるものであれば、他の破砕機（例えば、ギロチン式破砕機）を用いてもよい。
【００２２】
（第２の実施形態）
図２は、本発明の第２の実施形態を示す処理フロー図である。
【００２３】
前述の第１の実施形態において、揺動反発式選別機１３での選別の際に、発泡ウレタンは軽量であるけれども、ブロック状の形態の場合、重量物側に回収されてしまう。それにより、その後の磁力選別機１４での選別の際に、銅線ほどではないが、発泡ウレタンが鉄分に絡み付いてしまうことがある。
【００２４】
そこで、この第２の実施形態においては、ハンマ型破砕機１１による破砕混合物を風力選別機１２に投入して、発泡ウレタンを除去してから、揺動反発式選別機１３に投入するようにしている。
【００２５】
これにより、磁力選別機１４での選別の際に、発泡ウレタンが鉄分に絡み付くことがなくなるので、磁力選別機１４で磁性物として選別された破砕物は、より一層高純度な鉄スクラップとなる。
【００２６】
なお、上記の第１の実施形態および第２の実施形態において、揺動反発式選別機１３で重量物側に回収された破砕物の鉄純度が良好であれば、その後の磁力選別機１４での選別を行わずに、そのまま製鉄原料として使用することもできる。
【図面の簡単な説明】
【００２７】
【図１】本発明の第１の実施形態における処理フロー図である。
【図２】本発明の第２の実施形態における処理フロー図である。
【符号の説明】
【００２８】
１１  ハンマ型破砕機
１２  風力選別機
１３  揺動反発式選別機
１４  磁力選別機
【図１】
0005251057.tif 000002
【図２】
0005251057.tif 000003